СПОСОБ ПОЛУЧЕНИЯ ОСАЖДЕННОГО КАРБОНАТА КАЛЬЦИЯ С ПРИМЕНЕНИЕМ ПОЛИМЕРА С НИЗКИМ ЗАРЯДОМ, СОДЕРЖАЩЕГО АКРИЛАТ И/ИЛИ МАЛЕИНАТ

1. Способ получения осажденного карбоната кальция (ОКК), включающий следующие стадии:
(i) предоставление СаО, который, возможно, является частично или полностью погашенным, называемого ниже «источником кальция»;
2
(ii) предоставление газа, содержащего СО;
2
(iii) контактирование указанного источника кальция стадии (i) и указанного газа, содержащего CO, стадии (ii) в водной среде в реакторе в одну или более стадий;
(iv) получение суспензии, содержащей ОКК;
(v) возможно концентрирование указанной ОКК-содержащей суспензии стадии (iv);
(vi) возможно добавление диспергирующих добавок к суспензии стадии (iv) и/или (v);
отличающийся тем, что
- по меньшей мере один полимер, получаемый в результате полимеризации следующих мономеров, где такие мономеры присутствуют в указанном полимере в следующих процентах мономерных звеньев относительно общего количества мономерных звеньев, образующих указанный полимер, присутствует в течение стадии (iii):
с) от 10% до 99%, предпочтительно от 50% до 98%, более предпочтительно от 80% до 97% и даже более предпочтительно от 85% до 95% по меньшей мере одного мономера, содержащего виниловую группу, не включающего в себя группу формулы (I),
d) от 1% до 90%, предпочтительно от 2% до 50%, более предпочтительно от 3% до 20% и даже более предпочтительно от 5% до 15% по меньшей мере одного мономера, содержащего виниловую группу, имеющего по меньшей мере один заместитель, включающий группу формулы (I):
где
- m, n, p и q представляют собой целые числа, имеющие значение, меньшее 150, и по меньшей мере одно из m, n, p и q имеет значение, большее 0, так что 25≤(m+n+p)×q≤150, и предпочтительно так, что 50≤(m+n+p)×q≤150;
- R представляет собой функциональную связывающую группу, выбранную из простых эфиров, сложных эфиров или амидов,
1
2
- R и R являются одинаковыми или разными и представляют собой водород или алкильные группы, имеющие от 1 до 4 углеродных атомов,
- R' представляет собой водород или углеводородный радикал, имеющий от 1 до 40, предпочтительно, от 1 до 3 углеродных атомов, причем, даже более предпочтительно, R' представляет собой метильный радикал или водород,
причем сумма процентных долей мономерных звеньев мономеров a) и b) составляет 100%.
2. Способ по п.1, отличающийся тем, что указанный(е) мономеры (один или более) выбирают из анионных мономеров, таких как акриловая, метакриловая или малеиновая кислота, катионных мономеров, таких как акриламид, метакриламид, нейтральных мономеров, таких как сложные эфиры акриловой, метакриловой или малеиновой кислоты или их смесей.
3. Способ по п.2, отличающийся тем, что указанный(е) мономер(ы) представляет(ют) собой смесь анионного(ых) и нейтрального(ых) мономера(ов).
4. Способ по п.3, отличающийся тем, что отношение числа мономерных звеньев анионных мономеров к числу мономерных звеньев нейтральных мономеров составляет от 50:50 до 2:1, более предпочтительно от 8:1 до 12:1 и наиболее предпочтительно 10:1.
5. Способ по п.3 или 4, отличающийся тем, что указанный(е) мономер(ы) (а) представляет(ют) собой смесь анионного(ых) и нейтрального(ых) мономера(ов), выбранных из акриловой и/или метакриловой кислот и их сложных эфиров.
6. Способ по п.2, отличающийся тем, что указанный(е) катионный(е) мономер(ы) выбирают из катионных (мет)акриловых сложных эфиров и, предпочтительно, из хлоридных и/или сульфатных солей одного или более из следующих соединений: [2-(метакрилоилокси)этил]триметиламмония, [3-(акриламидо)пропил]триметиламмония, диметилдиаллиламмония, [3-(метакриламидо)пропил]триметиламмония.
7. Способ по любому из пп.1-4, отличающийся тем, что указанный(е) мономер(ы) (b) дополнительно содержат заместители, не содержащие групп формулы (I), выбранные из одной или более следующих функциональных групп: алкил, арил, сложный алкиловый эфир, водород, алкиламид, карбоксил и аллил, и предпочтительно, имеют по меньшей мере один метильный заместитель.
8. Способ по п.7, отличающийся тем, что указанный(е) мономер(ы) (b) имеют метильную группу в транс-положении относительно указанного заместителя, содержащего группу формулы (I), где указанная функциональная связывающая группа представляет собой сложный эфир.
9. Способ по любому из пп.1-4, отличающийся тем, что указанный(е) мономер(ы) (b) имеют по меньшей мере один заместитель, состоящий из группы формулы (I).
10. Способ по любому из пп.1-4, отличающийся тем, что указанный полимер добавляют в общем количестве, составляющем от 0,01% до 0,5%, предпочтительно 0,05% до 0,2% сухой массы относительно сухой массы ОКК, полученного на стадии (iv).
.
11. Способ по любому из пп.1-4, отличающийся тем, что указанный полимер обладает характеристической вязкостью, меньшей или равной 100 мл/г
12. Способ по любому из пп.1-4, отличающийся тем, что указанный полимер разделяют на дозы, добавляемые в течение времени до проведения стадии (iii) и/или в процессе ее проведения.
13. Способ по любому из пп.1-4, отличающийся тем, что указанный полимер добавляют в процессе проведения более чем одной из стадий (i), (ii) и (iii).
14. Способ по любому из пп.1-4, отличающийся тем, что 20%, предпочтительно 50%, более предпочтительно 80% и наиболее предпочтительно 100% массы полимера добавляют прежде достижения максимальной вязкости водной среды в процессе проведения стадии (iii).
15. Способ по любому из пп.1-4, отличающийся тем, что 20%, предпочтительно 50%, более предпочтительно 80% и наиболее предпочтительно 100% массы полимера добавляют в процессе проведения стадии (iii) прежде чем будет достигнуто падение электропроводности водной среды, соответствующее наклону в точке перегиба кривой электропроводности, превышающему 45°.
16. Способ по любому из пп.1-4, отличающийся тем, что 20%, предпочтительно 50%, более предпочтительно 80% и наиболее предпочтительно 100% массы полимера добавляют в процессе проведения стадии (iii) прежде достижения значения рН, меньшего 7,2.
17. Способ по любому из пп.1-4, отличающийся тем, что 20% предпочтительно 50%, более предпочтительно 80% и наиболее предпочтительно 100% массы полимера добавляют перед проведением стадии (iii).
18. Способ по любому из пп.1-4, отличающийся тем, что указанный CaO стадии (i) является частично или полностью погашенным гасящей водой, добавляемой для образования суспензии гашеной извести, перед проведением стадии (iii).
19. Способ по п.18, отличающийся тем, что 20%, предпочтительно 50%, более предпочтительно 80% и наиболее предпочтительно 100% массы полимера добавляют к указанной гасящей воде.
20. Способ по п.18, отличающийся тем, что 20%, предпочтительно 50%, более предпочтительно 80% и наиболее предпочтительно 100% массы полимера добавляют к указанной суспензии гашеной извести перед проведением стадии (iii).
21. Способ по любому из пп.1-4, отличающийся тем, что указанное барботирование проводят до тех пор, пока не уменьшится электропроводность водной среды.
22. Способ по любому из пп.1-4, отличающийся тем, что указанное барботирование проводят до тех пор, пока в водной среде не будет достигнуто значение рН, равное 7,5 и предпочтительно равное 7,2.
2
23. Способ по любому из пп.1-4, отличающийся тем, что указанный газ, содержащий CO, предоставляют при избыточном давлении, равном не менее 0,1, предпочтительно не менее 0,2, более предпочтительно не менее 0,3, даже более предпочтительно не менее 0,4 и наиболее предпочтительно не менее 0,6 бар относительно давления в указанном реакторе.
24. Способ по любому из пп.1-4, отличающийся тем, что суспензию стадии (iv), содержащую ОКК, концентрируют посредством механического и/или термического концентрирования.
25. Способ по любому из пп.1-4, отличающийся тем, что проводят сушку указанного ОКК стадии (iv).